(57)【特許請求の範囲】
【請求項１】
吸水性の基材と、結晶性無機塩を溶解した水溶液と、前記基材の基端部が設置可能で、前記水溶液を満たすようになされた容器とからなり、前記水溶液はさらに無機酸および／または有機酸を含むことを特徴とする装飾体用キット。
【請求項２】
前記無機酸および／または有機酸の量が前記結晶性無機塩１モルに対して０．５モル以上５．０モル以下であることを特徴とする請求項１記載の装飾体用キット。
【請求項３】
前記水溶液中の結晶性無機塩の濃度が該結晶性無機塩の飽和濃度の７０％以上９６％以下であることを特徴とする請求項１または２記載の装飾体用キット。
【請求項４】
請求項１ないし３のいずれか１項に記載の装飾体用キットを用い、前記容器に前記吸水性の基材をセットした後、前記容器の中に結晶性無機塩を溶解した水溶液を注ぎ入れ、基材の末端に結晶性無機塩の結晶を析出させる装飾体の作製方法。
【発明の詳細な説明】
【技術分野】
【０００１】
本発明は、本発明は、室内で飾るように設計された装飾体用キットおよびその装飾体に関する。
【背景技術】
【０００２】
室内において、吸水性基材の末端に結晶性無機塩の結晶を析出させ桜やクリスマスツリーに見立てて装飾用として用いる装飾体は公知である（たとえば、特許文献１〜４）。
【先行技術文献】
【特許文献】
【０００３】
【特許文献１】特公昭６１−１４９６０号公報
【特許文献２】実開昭５５−１７４３９６号公報
【特許文献３】特開平７−３２９４９６号公報
【特許文献４】特開平８−２１９４号公報
【発明の概要】
【発明が解決しようとする課題】
【０００４】
しかし、上記の装飾体は該結晶性無機塩の水溶液に吸水性基材の基端部を浸して水を吸い上げ基材の上部の末端に無機塩の結晶を析出させたものであるが、通常結晶が基材の末端を十分に覆うまでには５〜１０時間程度要し、基材の末端に結晶が早く析出する装飾体キットが望まれている。特に結晶が析出し始めるまでの時間の短縮が望まれている。また、この場合結晶性無機塩の水溶液としては通常無機塩の飽和濃度に近い濃度の水溶液を用いる必要がある。そうすると、該水溶液を０℃に近い低温に置くと結晶性無機塩の溶解度が下がり、水溶液の中にその結晶性無機塩の結晶が発生して、得られる装飾体の品質が安定しないという問題や、見栄えが悪く製品として不良品として扱われるという問題がある。
【０００５】
本発明は、吸水性の基材の末端へ結晶が析出する速度が早い装飾体キット、また、０℃に近い低温であっても結晶性無機塩を溶解した水溶液中で該無機塩の結晶が析出しにくい水溶液をもつ装飾体キットを提供することを目的とする。
【課題を解決するための手段】
【０００６】
発明者は、鋭意検討した結果、結晶性無機塩を溶解した水溶液中に無機酸や有機酸を添加すると基材の末端への結晶が析出する速度が早く、しかもその量が増え、その結果結晶性無機塩の水溶液中の濃度を下げることが出来、水溶液中の結晶性無機塩の結晶が析出しにくいことを見出し本発明に至った。
すなわち、本発明は、吸水性の基材と、結晶性無機塩を溶解した水溶液（以下、単に水溶液という場合がある）と、前記基材の基端部が設置可能で、前記水溶液を満たすようになされた容器とからなり、前記水溶液はさらに無機酸および／または有機酸を含むことを特徴とする装飾体用キットである。
【０００７】
また本発明は、前記無機酸および／または有機酸の量が前記結晶性無機塩１モルに対して０．５モル以上５．０モル以下であることを特徴とする。
また本発明は、前記水溶液中の結晶性無機塩の濃度が該結晶性無機塩の飽和濃度の７０％以上９６％以下であることを特徴とする。
さらに本発明は、上記の装飾体用キットを用い、前記容器に前記吸水性の基材をセットした後、前記容器の中に結晶性無機塩を溶解した水溶液を注ぎ入れ、基材の末端に結晶性無機塩の結晶を析出させる装飾体の作製方法である。
【発明の効果】
【０００８】
本発明によれば、装飾体キットは、吸水性の基材の末端へ結晶が析出する速度が早い。また、吸水性の基材の末端へ析出する結晶の量が従来よりも増える。そして、水溶液中の結晶性無機塩の濃度を下げても従来と同程度の結晶の量を確保できるので、その濃度で水溶液を作成すれば、水溶液中での結晶析出を抑制できる。
【図面の簡単な説明】
【０００９】
【図１】本発明の一実施形態である装飾体キットを組み立てたときの斜視図である。
【発明を実施するための形態】
【００１０】
以下、本発明の実施の形態につき、詳細に説明する。なお、本発明は、以下の実施の形態に限定されるものではない。本発明と同一および均等の範囲内において、以下の実施の形態に対して種々の変更を加えることが可能である。
【００１１】
吸水性の基材としては、水を吸い上げ基材の上部の末端に結晶性無機塩の結晶が析出するものであれば特に限定はないが、材質としては、たとえば、濾紙やコースター原紙などの吸水紙素材、親水性の布や糸などからなる素材、セルロース素材、親水性樹脂製の多孔質素材などを使用することができる。基材の形状は特に限定はないが、樹木を形成したものが好ましい。基材の基端部が容器に設置されるように基材の一部に切り込みを入れて２枚の基材を組み合わせることができるようにしたものが立体状となるので好ましい。このような切り込みや形状などのついては、特開平７−３２９４９６号公報、特開平８−２１９４号公報に記載されているものが使用できる。
また、大きさ、厚みについては、水溶液を吸い上げ結晶が十分析出すれば特に限定はない。
【００１２】
本発明における水溶液は、結晶性無機塩の他に無機酸および／または有機酸を必須に溶解している。
結晶性無機塩としては、リン酸一カリウム、リン酸一アンモニウム、リン酸一カルシウム、および硝酸アンモニウムのうち、少なくとも一種類以上を使用することができる。好ましいのはリン酸一カリウムである。
水溶液には、さらに塩化ナトリウム、塩化カリウム、塩化カルシウム、塩化アンモニウムなどを必要に応じ添加してもよい。
【００１３】
無機酸および／または有機酸としては、水溶性であれば限定はないが、たとえば、無機酸としては、塩酸、硝酸、硫酸、燐酸、ホウ酸などが挙げられる。有機酸としては、たとえば、蟻酸、酢酸、コハク酸、クエン酸、酒石酸などが挙げられる。好ましいのは無機酸である。
【００１４】
水溶液中における結晶性無機塩の量は、飽和濃度範囲内で使用されるが、水溶液中の結晶性無機塩の濃度が該結晶性無機塩の飽和濃度の７０％以上９６％以下であるのが好ましい。より好ましくは８０％以上９０％以下である。７０％以上であれば、基材の末端に十分に結晶が析出することができる。９６％以下であれば、０℃に近い低温状態でも水溶液中で結晶が析出しにくい。たとえば、リン酸一カリウムの飽和濃度は２２ｇ／１００ｍＬ（２５℃）であるので、１５．４ｇ／１００ｍＬ以上２１．１ｇ／１００ｍＬ以下が好ましい。本発明における飽和濃度とは２５℃における値をいうものとする。
種類の異なる結晶性無機塩を混合する場合は、主たる結晶性無機塩の濃度が上記範囲にあるのが好ましい。
【００１５】
該水溶液には香料を配合してもよい。香料としては、たとえば、ゲラニオール、シトラール、テルピネオール、ｌ−メントール、リナロール、リモネンなどを使用することができる。これらを水に乳化分散して水溶液に含ませることができる。
【００１６】
無機酸および／または有機酸（以下、単に酸という場合がある ）の量は、本発明の効果が奏されれば限定はないが、結晶性無機塩１モルに対して０．５モル以上５．０モル以下が好ましい。より好ましくは、０．８モル以上４．０モル以下である。０．５モル以上であれば、基材の末端への結晶性無機塩の結晶析出の速度が早いことおよびその析出量が多いことが明確に確認でき、５．０モル以下であれば経済的である。
酸はそのまま水溶液中に添加してもよいが、５〜２０倍程度に希釈して添加してもよい。好ましいのは正確性の点で後者である。
【００１７】
容器は、底に水溶液を満たす空間が形成されており、吸水性の基材を安定した状態で支承するような構造であればよい。基材を支承するような構造としては、たとえば、基材を差し込むための底の十字状の切込などが挙げられる。なお、容器の底の形状としては、特に正方形などの矩形状の板に限定されるものではなく、円状、楕円状などであってもよい。容器の材質は水溶液を安定に保持できれば限定はなく、プラスチック製、ガラス製、ステンレス製などが挙げられる。容器の大きさ、水溶液を満たす空間の深さなどは基材の大きさや水溶液の量などによって決めればよい。
【００１８】
本発明の装飾体キットは、上記の吸水性の基材、結晶性無機塩や無機酸および／または有機酸を含有する水溶液および容器からなる。図１は本発明の一実施形態である装飾体キット１を組み立てたときの斜視図である。ここで装飾体キットを組み立てるとは、水溶液を注ぐまでをいうものとする。7
【００１９】
図１において、樹木の形状に切り取られた二つのコースター原紙２（たとえば、高さ１０ｃｍ、幅８ｃｍ、厚み１ｍｍ）が組み合わされて立体的に自立している。一つの紙片には上端部中央から、別の紙片には下端部中央から、それぞれ切り込み３が形成されており、それらの切り込み３が互いに嵌まり合って、立木の状態が形成されている。この基材４が容器５の底の十字状の切り込み６に差し込まれて固定されている。容器５の底には水溶液７が注がれている。
【００２０】
このように組み立てられた装飾体キットは、基材の上部の末端へ吸い上げられる水によって運ばれる結晶性無機塩の結晶が析出するが、析出速度は従来に比較して早くなる。特に最初に結晶性無機塩の結晶が析出する速度が早い。また、基材の末端へ結晶性無機塩の結晶が析出する量が従来よりも多くなる。そうすると無機塩の濃度を下げることができ、コストダウンできると共に無機塩の濃度が下がるので水溶液中の結晶析出が抑制される。
【００２１】
無機酸および／または有機酸が添加されると無機塩の結晶析出の速度が速くその量が増える理由は明らかではないが、以下のように考えられる。
リン酸一カリウムは水溶液中で下記の式（１）の平衡関係がある。生成するリン酸二水素イオンは式（２）の平衡関係がある。さらに生成するリン酸水素イオンは式（３）の平衡関係がある。
【００２２】
【化１】
0006644242.tif 000002
【００２３】
水溶液の中に酸としてリン酸が添加された場合には、リン酸は上記の式（３）に従ってイオン化し平衡関係が成り立つので、平衡は左にずれてリン酸水素イオンが増える。リン酸水素イオンが多くなると式（２）において平衡は左にずれる。そうするとリン酸二水素イオンが増えるので式（１）において平衡は左にずれてリン酸一カリウムが増えることになり、溶解度以上の結晶性無機塩の結晶が析出する。基材の末端で上記の式（１）〜（３）の平衡関係がなりたつため、結晶性無機塩の結晶析出速度が早くなると共に結晶の量も多くなったものと推察される。
他の酸の場合も、リン酸イオンの代りに生成するアニオンにより同様な効果を奏すると考えられる。
【００２４】
以下実施例により本発明をさらに説明するが、本発明はこれらに限定されるものではない
（実施例）
コースター原紙（厚み０．８ｍｍ）を用いて図１のような三次元の形状の樹木（高さ１０ｃｍ、幅８ｃｍ）を形成し、アクリル製の円形容器（半径４ｃｍ、    深さ１ｃｍ）の十字状の切り込みに設置した。この中に表１記載の組成の水溶液を注いだ。これを２５℃の室内に静置して基材の末端に結晶を析出させた。基材の末端に析出する結晶の幅（ｍｍ）を時間毎に測定した。また、２４時間後に基材の析出した結晶をそぎ落として析出量として測定した。その結果を併せて表１に示した。
【００２５】
【表１】
0006644242.tif 000003
【００２６】
表１から明らかなように、無機酸または有機酸を加えることにより、基材の末端に析出する結晶の幅は無機酸または有機酸を添加しない比較例１に比べて最初から１時間以内に大きな差が見られた。その後も本発明の装飾体キットは１〜３時間程度析出が早かった。最終の結晶の幅は比較例１に比べて１．０８〜１．７５倍広い結晶が得られた。結晶の量に関しても比較例１の７０％（投入した結晶性無機塩の量に対する析出した結晶性無機塩の量）に対して本発明の装飾体キットは７５〜８９％にまで上昇した。本発明の装飾体キットは結晶化の速度が早く、しかも最終の結晶の量も多いことが確認された。
また、無機塩の濃度を１７．１％から１６．０％にまで下げても比較例１（無機塩の濃度は１７．１％）と同程度の結晶の量であった。このことは本発明の装飾体キットの水溶液の濃度を１６．０％にしても従来の装飾体キットと同程度の結晶量が得られることがわかった。１６．０％であると経済的であると同時に１７．１％の水溶液より飽和濃度との差が大きくなり０〜５℃における水溶液中での結晶析出が抑制できた。
【符号の説明】
【００２７】
１  装飾体キット
２  コースター原紙
３  紙片の切り込み
４  基材
５  容器
６  底の切り込み
７  水溶液
【図１】
0006644242.tif 000004